СПОСОБ ОБРАБОТКИ ЖЕЛЕЗОСОДЕРЖАЩЕГО ШЛАМА
METHOD OF PROCESSING IRON-CONTAINING SLUDGE

Изобретение относится к способу обработки железосодержащего шлама.
Во время производства чушкового чугуна выделяется газ, содержащий пыли, который выходит через верх доменной печи. В целях отправления на рецикл газы должны быть очищены от данных пылей. Для проведения данной стадии очистки используют два способа – сухая очистка при использовании пылеуловителей и/или циклонов, которые собирают наиболее крупные частицы пыли, которые после этого непосредственно отправляют в агломерирующую установку, и мокрая очистка в промывочных установках, собирающих наиболее мелкие частицы пыли в воде. Остаток от данной стадии мокрой очистки составляет шлам.
Средний состав данного шлама представляет собой от 15 % до 25 % (масс.) железа, от 30 % до 50 % (масс.) углерода, от 2 % до 12 % (масс.) цинка и от 0,5 % до 2 % свинца. Цинк и свинец присутствуют в виде оксидов PbO и ZnO, но также в значительной степени и в виде сульфидов ZnS, также называемых сфалеритом, в виде сульфидов PbS и в виде чистых металлов Zn и Pb.
Вследствие высокого уровня содержания в них цинка и свинца данные шламы не могут быть непосредственно отправлены на рецикл в агломерирующую установку. В общем случае агломерирующие установки делают возможным отправление на рецикл побочных продуктов, характеризующихся уровнем содержания, составляющим менее, чем 0,4 % (масс.) для цинка и менее, чем 0,1 % (масс.) для свинца. Поэтому необходимо проводить дополнительную обработку такого шлама для уменьшения уровней содержания в нем тяжелых металлов.
3
2
4
Гидрометаллургические технологические процессы представляют собой хорошо известные решения для удаления примесей из твердых веществ или шламов. Данные технологические процессы включают стадию выщелачивания, в основном заключающуюся в смешивании твердого вещества, подлежащего обработке, с жидкостью, содержащей выщелачивающий агент, такой как NaOH, NH или HSO. Примеси твердого вещества вступают в реакцию с выщелачивающим агентом и переводятся в жидкость. Результат стадии выщелачивания, таким образом, представляет собой смесь из выщелоченного твердого вещества или шлама и выщелачивающей остаточной жидкости, называемой продуктом выщелачивания. Данный продукт выщелачивания в значительной степени содержит железо и углерод, которые могут быть извлечены для повторного использования в агломерирующей установке.
2
В патентной заявке WO2016/178073 описывается способ обработки доменного шлама, в котором шлам подвергают воздействию стадии выщелачивания при использовании хлористоводородной кислоты и хлората. Продукт выщелачивания, представляющий собой результат проведения данной стадии, сначала окисляют, а после этого подвергают воздействию стадии осаждения железа в результате добавления извести. Твердая часть, представляющая собой результат проведения данных последующих стадий, может быть отправлена на рецикл в агломерирующую установку, замещая собой внешние источники железа и углерода. В данном технологическом процессе подразумевается использование множества реакционноспособных агентов, таких как кислота, хлораты, известь, что может оказаться губительным для окружающей среды. Например, производство извести подразумевает большое энергопотребление и высвобождение СО в атмосферу.
В патентной заявке WO2015/124507 также описывается способ обработки шлама, в котором его подвергают воздействию нескольких стадий, в число которых входят стадия выщелачивания при использовании хлористоводородной кислоты и диоксида марганца и стадия осаждения железа при добавлении нейтрализующего агента, который представляет собой известь, и нагнетании воздуха и/или кислорода в смесь. Как и в предшествующем способе, в последующие реакции вовлечено множество реакционноспособных агентов.
Таким образом, существует потребность в способе обработки, который оказывает уменьшенное воздействие на окружающую среду.
Данная проблема разрешается при использовании способа обработки железосодержащего шлама, при этом упомянутый способ включает:
- стадию выщелачивания, на которой железосодержащий шлам смешивают с кислотой и окисляющим агентом таким образом, чтобы получить окисленный продукт выщелачивания, и
- стадию осаждения железа, на которой окисленный продукт выщелачивания смешивают с нейтрализующим агентом таким образом, чтобы получить смесь, образованную из твердой части, содержащей осажденное железо, и жидкой части, при этом нейтрализующий агент содержит по меньшей мере 30 % (масс.) пыли, извлеченной в ходе обработки газа, использующей мешочный фильтр, при производстве чугуна, производстве стали, производстве кокса или агломерировании.
Способ обработки, соответствующий изобретению, также может включать следующие далее характеристики, взятые индивидуально или в комбинации:
- нейтрализующий агент содержит менее, чем 65 % (масс.) извести,
- после стадии осаждения железа смесь подвергают воздействию стадии разделения таким образом, чтобы раздельно извлечь твердую часть, содержащую углерод и осажденное железо, и жидкую часть,
- твердая часть содержит по меньшей мере 8 % (масс.) железа, по меньшей мере 15 % (масс.) углерода, менее, чем 0,4 % (масс.) цинка и менее, чем 0,1 % (масс.) свинца,
2
- пыль содержит менее, чем 0,1 % (масс.) цинка, менее, чем 1 % (масс.) свинца, от 0,5 % (масс.) до 2,5 % (масс.) диоксида кремния SiO, от 2 до 5 % калия, от 2 % (масс.) до 5 % (масс.) хлорида, менее, чем 2 % (масс.) серы, по меньшей мере 8 % (масс.) железа, по меньшей мере 10 % (масс.) углерода, по меньшей мере 25 % (масс.) оксида кальция и от 1 до 3 % (масс.) оксида магния, при этом остаток представляет собой кислород и неизбежные примеси,
- железосодержащий шлам представляет собой доменный шлам.
Другие характеристики и преимущества изобретения станут понятными при прочтении следующего далее описания изобретения.
В целях иллюстрирования изобретения были проведены эксперименты, которые будут описываться посредством неограничивающих примеров, в значительной степени при обращении к фигурам, которые представляют собой:
Фиг. 1 представляет собой схематическое изображение для одного варианта осуществления способа, соответствующего изобретению.
3
На фигуре 1 иллюстрируется устройство для осуществления способа обработки, соответствующего варианту осуществления изобретения. Шлам 1, такой как доменный шлам, выливают в резервуар 11, где его смешивают с кислотой 2, такой как хлористоводородная кислота HCl, и окисляющим агентом 3, таким как водный раствор NaClO. Смешивание выщелачивающих агентов с шламом производит продукт 21 выщелачивания, который образован из твердой части и жидкой части. Продолжительность стадии 2 выщелачивания предпочтительно находится в диапазоне от 30 минут до 2 часов. В данном случае одна конкретная стадия выщелачивания описывается в порядке иллюстрирования, но изобретение охватывает любую стадию выщелачивания при использовании кислоты и окисляющего агента.
Хлористоводородная кислота HCl в значительной степени вступает в реакцию с оксидами цинка и свинца в соответствии со следующими далее реакциями:
2
2
ZnO + 2HCl → ZnCl + HO
2
2
PbO + 2HCl → PbCl + HO
Хлориды цинка и свинца, полученные таким образом, являются растворимыми в воде.
Хлористоводородная кислота HCl также вступает в реакцию с оксидами железа в соответствии со следующей далее реакцией:
2
3
2
+
3 +
FeO + 6H → 2Fe 3HO
3 +
Ионы Fe, полученные таким образом, могут вступать в реакцию с цинком в соответствии со следующими далее реакциями:
°
3+
2+
2+
Zn + 2Fe → 2Fe + Zn
3+
2+
2+
°
ZnS + 2Fe → Zn + 2Fe + S
2+
3+
2+
2+
Между тем, окисляющий агент 3 вступает в реакцию с цинком и свинцом, присутствующими в первоначальном шламе 1, таким образом, что они превращаются в растворимые в воде элементы, которые удаляются из шлама 1 и переводятся в жидкую часть продукта 21 выщелачивания. Данный продукт 21 выщелачивания в значительной степени содержит Fe, Fe, Zn, Pb.
3+
2+
Для извлечения железа необходимо иметь данный элемент только в форме Fe в том смысле, что ионы Fe должны быть окислены. Данная стадия окисления может быть проведена при использовании хлорат-ионов:
2+
+
3–
3+
–
2
6Fe + 6H + ClO → 6Fe + Cl + 3HO
Это может быть осуществлено при использовании специальной стадии окисления (не проиллюстрировано) или совместно со стадией выщелачивания в результате наличия первоначальной концентрации окисляющего агента 3, большей, чем это необходимо просто для проведения реакции с цинком и свинцом.
3
В случае осуществления этого при использовании специальной стадии окисления она будет заключаться в добавлении окисляющего агента, такого как хлорат, например, при использовании раствора NaClO, к продукту 21 выщелачивания.
3+
2+
2+
Продукт данного окисления представляет собой окисленный продукт 21 выщелачивания, содержащий в значительной степени Fe, Zn, Pb.
3+
Для извлечения железа окисленный продукт 21 выщелачивания отправляют во второй резервуар 12 для проведения в отношении него стадии осаждения железа. Данную стадию осаждения железа реализуют в результате смешивания нейтрализующего агента 4 с окисленным продуктом 21 выщелачивания. Данное добавление в результате приводит к увеличению значения рН вплоть до величины, находящейся в диапазоне от 2 до 3, при которой Fe осаждается в виде гетита FeOOH. Продукт данной стадии осаждения железа представляет собой первую смесь 22, образованную из твердой части, представляющей собой выщелоченный шлам, содержащий железо, и жидкой части, представляющей собой остаточную жидкость. Такую первую смесь 22 отправляют в разделяющее устройство 13, такое как фильтр-пресс или декантатор, где разделяют твердую 23 и жидкую 24 фазы. Твердая фаза 23, также называемая кеком, представляет собой концентрат железа и углерода, который может быть подвергнут воздействию дополнительных стадий промывания и высушивания и отправлен на рецикл в агломерирующую установку.
В соответствии с изобретением нейтрализующий агент 4, используемый для стадии осаждения, содержит пыль, извлеченную в ходе обработки газа, использующей мешочный фильтр. Мешочный пылеотделитель (МП, М/П), мешочный фильтр (МФ) или тканевый фильтр (ТФ) представляют собой устройство для борьбы с загрязнением воздуха, которое удаляет частицы из воздуха или газа, высвобождаемых в промышленных технологических процессах, таких как в случае промышленности по производству стали. В большинстве фильтровальных мешков используют длинные цилиндрические мешки (или рукава), изготовленные из тканого или войлочного текстильного материала в качестве фильтрующей среды. Отработанные газ или воздух поступают в мешок через бункеры и направляются в отсек мешочного пылеотделителя. Газ просасывается через фильтры либо на внутренней стороне, либо на внешней стороне в зависимости от способа очистки, и на поверхности фильтрующей среды накапливается слой пыли вплоть до того момента, когда воздух больше уже не сможет проходить через него. После этого данные пыли извлекают в результате очистки фильтров. В соответствии с изобретением нейтрализующий агент 4 содержит по меньшей мере 30 % (масс.) пылей, извлеченных в ходе обработки газа, использующей фильтровальный мешок. Данные пыли представляют собой пыли, извлеченные в ходе обработки газа, использующей фильтровальный мешок, при производстве чугуна, производстве стали, производстве кокса или агломерировании.
Агломерирующая установка представляет собой установку в цехе по производству стали, на которой в основном железорудное сырье в значительной степени смешивают с углеродсодержащим материалом и флюсующим агентом, причем после этого полученную таким образом смесь агломерируют так, чтобы получить железорудные агломераты. Вслед за этим данные агломераты загружают в доменную печь для получения чушкового чугуна. В данном технологическом процессе выделяется большое количество газов сгорания, который содержит пыль, поступающую от различных использованных материалов. Данные газы улавливают во избежание их высвобождения в атмосферу и подвергают обработке для удаления данных пылей в результате проведения обработки, использующей фильтровальный мешок. Использование данных пылей доказало наличие нескольких преимуществ, в значительной степени для окружающей среды. Действительно, потребление внешнего нейтрализующего агента, такого как известь, уменьшается без оказания неблагоприятного воздействия на обработку шлама, при этом нежелательные соединения, такие как цинк и свинец, все еще удаляются в требуемых пределах. Помимо этого, использование данных пылей делает возможным получение кека, характеризующегося более высоким уровнем содержания углерода и железа. Таким образом, это улучшает степень отправления кека 23 на рецикл в агломерирующую установку, где он замещает железорудное сырье. Таким образом, это также уменьшает потребление материалов исходного сырья в агломерирующей установке. В одном предпочтительном варианте осуществления твердая часть содержит по меньшей мере 8 % (масс.) железа, по меньшей мере 15 % (масс.) углерода, менее, чем 0,4 % (масс.) цинка и менее, чем 0,1 % (масс.) свинца.
2
В одном предпочтительном варианте осуществления пыли содержат менее, чем 0,1 % (масс.) цинка, менее, чем 1 % (масс.) свинца, от 0,5 % (масс.) до 3,5 % (масс.) диоксида кремния SiO, от 2 до 11 % калия, от 2 % (масс.) до 10 % (масс.) хлорида, менее, чем 3 % (масс.) серы, по меньшей мере 8 % (масс.) железа, по меньшей мере 15 % (масс.) углерода, по меньшей мере 25 % (масс.) оксида кальция и от 1 до 3 % (масс.) оксида магния, при этом остаток представляет собой кислород и неизбежные примеси.
2
2
Остаточная жидкость 24 все еще содержит цинк и свинец, которые могут быть извлечены. Для осуществления этого остаточную жидкость 24 подвергают воздействию стадии осаждения цинка и свинца. Данная стадия осаждения цинка и свинца может быть реализована в результате выливания остаточной жидкости 24 в третий резервуар 13, где ее смешивают с щелочным компонентом 5, таким как известь. Данное добавление в результате приводит к увеличению значения рН жидкости, предпочтительно вплоть до 9,5, при котором осаждаются гидроксиды цинка и свинца Zn(OH) и Pb(OH).
Продукт данной стадии осаждения цинка и свинца представляет собой вторую смесь 25, образованную из твердой части, представляющей собой концентрат 26 цинка и свинца, и жидкой части, представляющей собой отходящие стоки 27. Такую вторую смесь 25 отправляют в разделяющее устройство 14, такое как фильтр-пресс или декантатор, где разделяют твердую 26 и жидкую 27 фазы. Концентрат 26 цинка и свинца может быть отправлен на рецикл в вельц-печь, а отходящие стоки 27 могут быть подвергнуты обработке совместно с другими отходящими стоками из установки.
Результаты
Шлам, поступающий из доменной печи, подвергали обработке в соответствии с предшествующим уровнем техники (способ 1) и в соответствии с одним вариантом осуществления изобретения (способ 2). Результаты представлены в таблице 1. Первоначальный состав шлама представлял собой нижеследующее (при выражении в % (масс.)), при этом остаток представляет собой кислород:
Zn
Pb
SiO<sub>2</sub>
K
Cl
S
Fe
C
CaO
MgO
7,34
0,57
4,84
0,55
0,03
3,1
13,4
48,0
4,13
0,64
3
3
3+
В обоих способах шлам сначала подвергают воздействию стадии выщелачивания в первом резервуаре, во время которой его смешивают с хлористоводородной кислотой HCl и с водным раствором хлората натрия NaClO. Имели место прежде описанные реакции, и получали продукт выщелачивания. NaClO добавляли в достаточном количестве для окисления данного продукта выщелачивания таким образом, чтобы получить железные руды в их требуемой окисленной форме Fe. После этого данный окисленный продукт выщелачивания выливали во второй резервуар для проведения стадии осаждения железа.
В способе 1, соответствующем предшествующему уровню техники, данную стадию осаждения железа проводили при использовании извести в качестве нейтрализующего агента. В способе 2, соответствующем изобретению, использованный нейтрализующий агент представлял собой смесь из извести и пыли от обработки газа, использующей фильтровальный мешок, при агломерировании. Состав использованной пыли представлял собой нижеследующее (при выражении в % (масс.)), при этом остаток представляет собой кислород:
Zn
Pb
SiO<sub>2</sub>
K
Cl
S
Fe
C
CaO
MgO
0,03
0,66
1,9
4,1
3,8
1,0
9,3
19,9
29,2
1,4
После этого в обоих способах твердую и жидкую части, представляющие собой результат проведения стадии осаждения железа, разделяли в фильтр-прессе. Твердую часть, также называемую кеком, анализировали для определения уровня содержания железа и углерода в ней. После этого жидкую часть отправляли в третий резервуар, где ее подвергали воздействию стадии осаждения цинка и свинца в результате смешивания с известью. Продукты данной стадии осаждения цинка и свинца представляют собой концентрат Zn/Pb и сточные воды, которые разделяют при использовании фильтр-пресса. Концентрат Zn/Pb анализировали для определения уровня содержания цинка и свинца в нем.
Таблица 1
Способ 1 (предшествующий уровень техники)
Способ 2 (изобретение)
Подлежащий обработке шлам (кг)
1000
1000
Пыль тканевого фильтра, использованная на стадии осаждения железа, (кг)
-
80
Потребление извести (кг)
160
138
Потребление HCl (кг)
670
670
C и Fe в кеке (кг)
749
775
Zn и Pb в кеке (% (масс.))
0,15
0,14
Как это можно видеть исходя из таблицы 1, способ, соответствующий изобретению, делает возможным уменьшение потребления извести при одновременном сохранении степени удаления цинка и свинца в требуемых пределах. Помимо этого, способ, соответствующий изобретению, делает возможным получение кека, характеризующегося более высоким уровнем содержания углерода и железа, что увеличивает количество внешних источников углерода и железа, которые он может заместить в агломерирующей установке. Все данные преимущества вносят свой вклад в уменьшение воздействия на окружающую среду.